(57)【要約】【課題】冷凍食品用の蒸気抜き機能を有する電子レンジ用包装容器において、真空・脱気状態で深絞り容器本体と蓋材の内面同士が密着されているまま電子レンジで加熱されても、内面同士の融着やブロッキングのない電子レンジ用包装容器の提供にある。【解決手段】深絞り容器本体２のフランジ部２１に蓋材３がシールされて蒸気抜き機能を有する電子レンジ用包装容器において、前記深絞り容器本体２の最内層３１がポリプロピレンをベースにし、これにポリエチレン又はポリエチレンとスチレン−ブタジエン共重合体とをブレンドしてなり、ポリエチレンより優れた耐熱性を有し、かつ該深絞り容器本体２全体がポリプロピレンをベースにし、これにポリエチレン又はポリエチレンとスチレン−ブタジエン共重合体とをブレンドしてなり、ポリプロピレン単体を越えた耐寒強度を有している蒸気抜き機能を有する電子レンジ用包装容器１とするものである。【選択図】図２
2006232280.tif 000002
【特許請求の範囲】
【請求項１】
調理済みの冷凍またはチルド食品類を収納する、深絞り容器本体のフランジ部に蓋材がシールされてシール端部を形成し、該シール端部の少なくとも一個所に蒸気抜き機能を有する電子レンジ用包装容器において、前記深絞り容器本体の最内層が少なくともポリエチレンより優れた耐熱性を有し、かつ該深絞り容器本体を成形する成形材料シートがポリプロピレン単体を越えた耐寒強度を有していることを特徴とする蒸気抜き機能を有する電子レンジ用包装容器。
【請求項２】
前記ポリエチレンより優れた耐熱性を有する最内層は、ポリプロピレンもしくはポリプロピレンをベースにし、これにポリエチレンまたはポリエチレンとスチレン−ブタジエン共重合体とをブレンドしてなることを特徴とする請求項１記載の蒸気抜き機能を有する電子レンジ用包装容器。
【請求項３】
前記ポリプロピレン単体を越えた耐寒強度を有している成形材料シートは、ポリプロピレンをベースにし、これにポリエチレンまたはポリエチレンとスチレン−ブタジエン共重合体とをブレンドしてなることを特徴とする請求項１記載の蒸気抜き機能を有する電子レンジ用包装容器。
【請求項４】
前記深絞り容器本体もしくは蓋材の少なくともいずれか一方の内面にポリプロピレンを主体としたイージーピール層が施されていることを特徴とする請求項１乃至３のいずれか１項記載の蒸気抜き機能を有する電子レンジ用包装容器。
【発明の詳細な説明】
【技術分野】
【０００１】
本発明は、調理済みの中華丼の具等を温めるだけで食する冷凍またはチルド食品類を収納し、冷凍またはチルド流通する包装容器に関するものであり、特に、電子レンジで温める際に容器内の蒸気圧が一定のレベルに達すると自動的に開口して破裂を防止するための蒸気抜き機能を有する電子レンジ用包装容器に関するものである。
【背景技術】
【０００２】
従来、調理済みの中華丼や牛丼の具あるいはグラタン等解凍して温めるだけで食する冷凍食品類またはチルド食品類を収納する合成樹脂製の食品容器（包装袋または深絞り容器本体と蓋材とでなる成形タイプの包装容器）が知られ、それら食品類を温める手段として、包装容器ごと熱湯に入れる方法か、あるいは電子レンジに入れる方法があり、後者の電子レンジで温める場合は、袋または容器内の空気等の膨張で、加熱によりシール強度が低下したシール部分から破れ（爆発し）、液状内容物が電子レンジおよびその周辺を汚したり、さらには火傷を負うなどの危険性があるため、予め包装容器の一部を鋏等で蒸気抜き孔や開口部を形成しておく必要があった。この包装容器の一部とは、電子レンジ内に置いた際に上方になる部分の一部、例えば、合掌シールされた包装袋の場合は、合掌シール部が上方になるように置く包装袋で、その合掌シール部の一部であり、容器本体と蓋でなる包装容器の場合は、容器本体と蓋とのシール部分の一部のことである。
【０００３】
このように、鋏等で蒸気抜き孔や開口部を形成することは、その操作が面倒なことに加え、その操作の表示に従わないなどがあり、近年では、容器内の蒸気圧が一定のレベルに達すると自動的に開口して破裂を防止するための蒸気抜き機能を有するものが提案されている。
【０００４】
上記自動的に開口する蒸気抜き機能を有するものとして、例えば、図６（ａ）の上面図に示すように、深絞り容器本体（２）を収納した袋体（６）の端縁がシールされた電子レンジ用包装容器の端部シール帯（１２）の一部に弱シール部（１２ａ）を設けたものがある（例えば、特許文献１参照。）。
【０００５】
あるいは、例えば、図６（ｂ）の一部拡大図に示すように、深絞り容器本体（２）のフランジ部（２１）に、そのフランジ部（２１）とほぼ同形状の合成樹脂製の蓋材（３）がシールされてなり、そのシールされた端部シール帯（１２）が形成されている包装容器で、少なくともその一辺のシール帯（１２）の一部が容器の内側に突出するように形成され、その突出しているシール帯（１２Ｂ）の外側（１２ｂ）が前記一辺のシール帯（１２）の内側の延長線（１２ｃ）より内側に入っている加熱調理用容器（５）があり、これを電子レンジで加熱すると、突出しているシール帯（１２Ｂ）の部分に内部応力が集中し、この部分から剥離し、蒸気が抜けるようになっているものがある（例えば、特許文献２参照。）。
【０００６】
以下に、上記先行技術文献を示す。
【特許文献１】特開昭６３−１３８９７５号公報
【特許文献２】特公平８−２５５８３号公報  一方冷凍食品またはチルド食品等を収納する包装容器、特に深絞り容器本体とそのフランジ部にシールする蓋材とでなる成形タイプの包装容器では、そのシール部、すなわち最内面はシール性とイージーピール性を必要とし、かつ冷凍またはチルド流通等での耐寒強度（耐衝撃性、耐屈曲性）が要求されるため、耐寒強度に優れるポリエチレンをベースにしたシーラント層が用いられ、そのシーラント層として、直鎖状低密度ポリエチレン（ＬＬＤＰＥ）や低密度ポリエチレン（ＬＤＰＥ）もしくはこれらポリエチレン樹脂をベースにした、特に比較的低温で溶融する樹脂を用いた層間剥離タイプのイージーピール性を有するフィルムなどがある。
【０００７】
ところが、この冷凍食品またはチルド食品類の包装容器、特に深絞り容器のような真空・圧空成形タイプで厚みが比較的薄い包装容器では、内容物の充填後の真空・脱気包装に際し、包装材料、すなわち深絞り容器本体と蓋材の内面同士が密着する部分ができ、特に深絞り容器本体の底部に真空・脱気によってできる「しわ」などの角部が強く密着し、このように強く密着されたまま電子レンジで加熱することになる。
【０００８】
このように、内面が強く密着された包装容器を電子レンジで加熱するに際し、従来のように、予めハサミ等でシール部に開口部を設けてから加熱する場合は、この密着力が弱くなるので問題はなかったが、前述のように、予め開口することなく自動的に蒸気抜きが可能な蒸気抜き機能を有する電子レンジ用包装容器では、この真空・脱気によって上記のような強く密着されたまま電子レンジで加熱すると、内面を構成するポリエチレン等融点の低い樹脂でなる層（イージーピール層を含め）同士が融着してしまい、加熱により内部が膨張すると、その応力によって融着部分に孔が開いたり、ここから破れたりするという問題点があった。
【発明の開示】
【発明が解決しようとする課題】
【０００９】
本発明は、かかる従来技術の問題点を解決するものであり、その課題とするところは、調理済みの冷凍またはチルド食品類を収納する、深絞り容器本体のフランジ部に蓋材がシールされてなり、そのシール部の少なくとも一個所に蒸気抜き機能を有する電子レンジ用包装容器において、真空・脱気状態で前記深絞り容器本体と蓋材の内面同士が密着されているまま電子レンジで加熱されても、内面同士の融着やブロッキングのない蒸気抜き機能を有する電子レンジ用包装容器を提供することにある。
【課題を解決するための手段】
【００１０】
本発明に於いて上記課題を達成するために、まず請求項１の発明では、調理済みの冷凍またはチルド食品類を収納する、深絞り容器本体のフランジ部に蓋材がシールされてシール端部を形成し、該シール端部の少なくとも一個所に蒸気抜き機能を有する電子レンジ用包装容器において、前記深絞り容器本体の最内層が少なくともポリエチレンより優れた耐熱性を有し、かつ該深絞り容器本体を成形する成形材料シートがポリプロピレン単体を越えた耐寒強度を有していることを特徴とする蒸気抜き機能を有する電子レンジ用包装容器としたものである。
【００１１】
また、請求項２の発明では、前記ポリエチレンより優れた耐熱性を有する最内層は、ポリプロピレンもしくはポリプロピレンをベースにし、これにポリエチレンまたはポリエチレンとスチレン−ブタジエン共重合体とをブレンドしてなることを特徴とする請求項１記載の蒸気抜き機能を有する電子レンジ用包装容器としたものである。
【００１２】
また、請求項３の発明では、前記ポリプロピレン単体を越えた耐寒強度を有している成形材料シートは、ポリプロピレンをベースにし、これにポリエチレンまたはポリエチレンとスチレン−ブタジエン共重合体とをブレンドしてなることを特徴とする請求項１記載の蒸気抜き機能を有する電子レンジ用包装容器としたものである。
【００１３】
さらにまた、請求項４の発明では、前記深絞り容器本体もしくは蓋材の少なくともいず
れか一方の内面にポリプロピレンを主体としたイージーピール層が施されていることを特徴とする請求項１乃至３のいずれか１項記載の蒸気抜き機能を有する電子レンジ用包装容器としたものである。
【発明の効果】
【００１４】
本発明は以上の構成であるから、下記に示す如き効果がある。
【００１５】
即ち、上記請求項１に係る発明によれば、調理済みの冷凍またはチルド食品類を収納する、深絞り容器本体のフランジ部に蓋材がシールされてシール端部を形成し、該シール端部の少なくとも一個所に蒸気抜き機能を有する電子レンジ用包装容器において、前記深絞り容器本体が少なくともポリエチレンより優れた耐熱性を有する最内層を有しているので、真空・脱気状態で深絞り容器本体と蓋材の内面同士が強く密着されているまま電子レンジで加熱されても、その内面同士の融着やブロッキングのない蒸気抜き機能を有する電子レンジ用包装容器とすることができる。
【００１６】
さらにまた、上記請求項１に係る発明によれば、前記深絞り容器本体を成形する成形材料シートがポリプロピレン単体を越えた耐寒強度を有していることによって、冷凍食品またはチルド食品等を収納する包装容器の冷凍またはチルド流通等における耐寒強度（耐衝撃性、耐屈曲性）に優れた蒸気抜き機能を有する電子レンジ用包装容器とすることができる。
【００１７】
また、上記請求項２に係る発明によれば、前記ポリエチレンより優れた耐熱性を有する最内層を耐熱性のあるポリプロピレンをベースにすることによってポリエチレンより優れた耐熱性を持たせ、これに耐寒強度に優れるポリエチレンまたはポリエチレンとスチレン−ブタジエン共重合体とをブレンドしたことによって耐寒強度を持たせた蒸気抜き機能を有する電子レンジ用包装容器とすることができる。
【００１８】
また、上記請求項３に係る発明によれば、前記ポリプロピレン単体を越えた耐寒強度を有している成形材料シート全体を耐熱性のあるポリプロピレンをベースにすることによって、耐熱性を持たせ、これに耐寒強度（耐衝撃性、耐屈曲性）に優れるポリエチレンもしくはこのポリエチレンにスチレン−ブタジエン共重合体をブレンドしたことによって、耐寒強度を持たせた蒸気抜き機能を蒸気抜き機能を有する電子レンジ用包装容器とすることができる。
【００１９】
さらにまた、上記請求項４に係る発明によれば、前記深絞り容器本体もしくは蓋材の少なくともいずれか一方の内面にポリプロピレンを主体としたイージーピール層が施されていることによって、内容物を取り出す際に蓋材を深絞り容器本体のフランジ部から剥離開封し易くし、かつポリプロピレンを主体としているので耐熱性にも寄与するので、真空・脱気状態で深絞り容器本体と蓋材の内面同士が強く密着されているまま電子レンジで加熱されても、その内面同士の融着やブロッキング現象がより少ない蒸気抜き機能を有する電子レンジ用包装容器とすることができる。
【発明を実施するための最良の形態】
【００２０】
以下本発明を実施するための最良の形態を図面を用いて詳細に説明する。
【００２１】
図１は、本発明の蒸気抜き機能を有する電子レンジ用包装容器の一事例を示す斜視図であり、図２は、本発明の蒸気抜き機能を有する電子レンジ用包装容器の側断面を表す説明図である。また、図３は、本発明の蒸気抜き機能を有する電子レンジ用包装容器の深絞り容器本体を成形する成形材料シートの側断面図であり、図４は、本発明の蒸気抜き機能を有する電子レンジ用包装容器から真空・脱気した状態の概略説明図であり、図５は、本発
明の蒸気抜き機能を有する電子レンジ用包装容器を構成する蓋材の一事例を説明する側断面図である。
【００２２】
本発明は、例えば、図１の斜視図に示すように、調理済みの冷凍またはチルド食品類を収納し、冷凍またはチルド流通する包装容器で、特に真空成形された深絞り容器本体（２）のフランジ部（２１）に内面がイージーピール性を有するシーラント層でなる蓋材（３）がシールされて周縁辺の端部シール帯（１２）を形成した成形タイプの包装容器であって、この包装容器をそのまま電子レンジ内に置いて加熱処理するものがあり、これらを電子レンジ内で加熱処理する際に、収納空間の空気等が膨張して、その内圧で周縁辺の端部シール帯（１２）から破裂する事故を防ぐため、その周縁辺の端部シール帯（１２）の一部に、深絞り容器本体（２）の内側に突出している帯状シール部（１２Ａ）を設け、この突出している帯状シール部（１２Ａ）が容器内の所定の内圧によって自動的に開口する蒸気抜き開口予定部（８）となる蒸気抜き機能を有する電子レンジ用包装容器（１）に関するものである。
【００２３】
そこでまず、上記請求項１に係る発明では、例えば、図２（ａ）の側断面図に示すように、深絞り容器本体（２）のフランジ部（２１）に蓋材（３）のイージーピール層（４２）でシールされている蒸気抜き機能を有する電子レンジ用包装容器（１）であって、その深絞り容器本体（２）の最内層（３１）、すなわち、食品等内容物（図示せず）側の層が耐寒強度に優れるが耐熱性に劣るポリエチレン樹脂よりも耐熱性に優れる層とし、かつまた、例えば、図３（ａ）および図３（ｂ）の側断面図に示すように、深絞り容器本体を成形するための成形材料シート（２ａ）全体が、耐熱性に優れるが耐寒強度が劣るポリプロピレン単体よりも耐寒強度が優るものでなるようにした蒸気抜き機能を有する電子レンジ用包装容器とするものである。
【００２４】
また、上記請求項２に係る発明では、例えば、図２（ａ）の側断面図に示すようなポリエチレンよりも耐熱性に優れる深絞り容器本体（２）の最内層（３１）を、ポリプロピレンもしくはポリプロピレンをベースにし、それにポリエチレンをブレンドした樹脂層とするものである。
【００２５】
また、上記深絞り容器本体（２）の最内層（３１）を、ポリプロピレンをベースにし、それにポリエチレンとスチレン−ブタジエン共重合体をブレンドした樹脂層とすることもできる。
【００２６】
以上のように、蒸気抜き機能を有する電子レンジ用包装容器（１）を構成する深絞り容器本体（２）の最内層（３１）を、例えば、ポリプロピレンをベースにし、ポリエチレンあるいはポリエチレンとスチレン−ブタジエン共重合体をブレンドした樹脂層とし、従来の耐寒強度のあるポリエチレンよりも耐熱性に優れた層とすることによって、例えば、図４の側断面図に示すように、深絞り容器本体（２）に内容物（５０）を充填した後、そのフランジ部（２１）に蓋材（３）がシールされ、そのシール部の一部から真空・脱気された蒸気抜き機能を有する電子レンジ用包装容器（１）において、この真空・脱気包装に際し、深絞り容器本体（２）と蓋材（３）の内面同士が強く密着する密着部（５２）ができたとしても、この状態のまま電子レンジで加熱しても深絞り容器本体（２）の最内層（３１）が耐熱性に優るポリプロピレンをベースにした層でなるので、この強く密着する密着部（５２）では熱融着やブロッキング現象が発生るすることがなく、よってその部分にピンホールや破れなどのない蒸気抜き機能を有する電子レンジ用包装容器（１）とすることができる。
【００２７】
また、上記請求項３に係る発明では、例えば、図３（ａ）および図３（ｂ）の側断面図に示すようなポリプロピレン単体を越えた耐寒強度を有している成形材料シート（２ａ）
全体を、ポリプロピレンをベースにし、これにポリエチレンをブレンドしたものとするものである。
【００２８】
また、図３（ａ）および図３（ｂ）に示す上記成形材料シート（２ａ）全体を、ポリプロピレンをベースにし、それにポリエチレンとスチレン−ブタジエン共重合体とをブレンドしたものとすることもできる。
【００２９】
以上のように、深絞り容器本体（２）を成形する成形材料シート（２ａ）全体を耐熱性のあるポリプロピレンをベースにすることによって、耐熱性を持たせ、これに耐寒強度に優れるポリエチレンまたはポリエチレンとスチレン−ブタジエン共重合体とをブレンドしたものとすることによって、冷凍やチルド流通等に耐えることのできる耐寒強度（耐衝撃性、耐屈曲性等）をも持たせた蒸気抜き機能を有する電子レンジ用包装容器とすることができる。
【００３０】
さらにまた、上記請求項４に係る発明では、例えば、図２（ａ）に示すように、蓋材（３）の内面にポリプロピレンを主体としたイージーピール層（４２）が施されている蒸気抜き機能を有する電子レンジ用包装容器（１）とするものである。
【００３１】
また、例えば、図２（ｂ）の側断面図に示すように、深絞り容器本体（２）の最内層（３１）を形成しているポリプロピレンをベースにし、これにポリエチレンをブレンドした最内層（３１）の上にポリプロピレンを主体としたイージーピール層（４２）が施されている蒸気抜き機能を有する電子レンジ用包装容器（１）とすることもできる。
【００３２】
以上のように、蓋材（３）の内面あるいは深絞り容器本体（２）の最内層（３１）の上にポリプロピレンを主体としたイージーピール層（４２）を施すことによって、電子レンジで加熱後の内容物を取り出して食するに際し、この蓋材（３）を深絞り容器本体（２）のフランジ部（２１）から剥離開封をし易くし、かつこのイージーピール層（４２）がポリプロピレンを主体としているので耐熱性の向上にも寄与することができ、よって、例えば、図４に示すように真空・脱気状態で深絞り容器本体（２）と蓋材（３）の内面同士が強く密着されて密着部（５０）が形成されているまま電子レンジで加熱されても、その内面同士の融着やブロッキング現象がより少ない蒸気抜き機能を有する電子レンジ用包装容器（１）とすることができる。
【００３３】
以上に述べた本発明の冷凍、チルド用等の蒸気抜き機能を有する電子レンジ用包装容器（１）を構成する深絞り容器本体（２）および蓋材（３）の具体的な層構成を、従来の容器の層構成とともに表１にまとめて示した。すなわ蓋材および深絞り容器本体とも左側の枠内にある層構成蓋材に対し、右側の枠内にある層構成の深絞り容器本体との全ての組合せが可能となるものである。
【００３４】
【表１】
2006232280.tif 000003
上記表１のように、蓋材および深絞り容器本体の基材として、柔軟性があり、輸送中等に於ける屈曲や摩擦等による耐ピンホールに優れる延伸ナイロンフィルム（ＯＮｙ）が用いられている。また、従来のシーラント層としてのイージーピール層には、ポリエチレン系のイージーピール材が用いられていたが、本発明のシーラント層には、ポリプロピレン系のイージーピール材が用いられている。
【００３５】
このように、従来の蓋材および深絞り容器本体の内面側にはイージーピール層を含め、ポリエチレン系の層が施されているのに対し、本発明の蒸気抜き機能を有する電子レンジ用包装容器の内面側には、イージーピール層を含め、ポリプロピレン系の層が施されている。
【００３６】
以下に本発明の蒸気抜き機能を有する電子レンジ用包装容器（１）を構成する各種材料等について説明する。
【００３７】
まず、本発明の蒸気抜き機能を有する電子レンジ用包装容器（１）を構成する深絞り容器本体（２）は、例えば、図３（ａ）に示す成形材料シート（２ａ）を真空または圧空成形でえることができ、その成形材料シート（２ａ）は、基材（３０）としてのナイロンと、最内層（３１）を形成するポリプロピレンをベースにし、それにポリエチレンがフレンドされた樹脂と、最外層（３２）としてのポリプロピレンをベースにし、それにポリエチレンがフレンドされた樹脂とを共押出しで得ることができ、この成形材料シート（２ａ）の厚み（Ｄ２）は、５０μｍ〜２００μｍ程度の比較的薄い深絞り容器本体（２）用として使用されるものである。
【００３８】
また、この成形材料シート（２ａ）として、例えば、図３（ｂ）に示すように、その基材（３０）としてのナイロン（Ｎｙ）やポリエチレンテレフタレート（ＰＥＴ）などと最内層（３１）を形成するポリプロピレンをベースにし、それにポリエチレンがブレンドされた樹脂と、さらにその上にポリプロピレン系のイージーピール層（４２）としての樹脂とを共押出しで得ることもできる。
【００３９】
以上のような深絞り容器本体（２）の最内層（３１）、あるいは深絞り容器本体（２）を成形する成形材料シート（２ａ）としてのポリプロピレンとポリエチレンのブレンド比やブレンドされるこれら樹脂の結晶化度等は、その耐熱性と耐寒強度のバランスなどから適宜決定されるものである。
【００４０】
また、本発明の蒸気抜き機能を有する電子レンジ用包装容器（１）を構成する蓋材（３）は、例えば、図５（ａ）の側断面図に示すように、ナイロン（Ｎｙ）やポリエチレンテレフタレート（ＰＥＴ）などでなる蓋材用の基材（４０）の内面にポリプロピレン系のイージーピール層（４２）を設けたものや、図５（ｂ）の側断面図に示すように、ナイロン（Ｎｙ）やポリエチレンテレフタレート（ＰＥＴ）などでなる蓋材用の基材（４０）の内面に耐熱性のあるポリプロピレンが内面層（４３）としてラミネートされたものとすることができ、これら蓋材（３）の厚み（Ｄ３）は、５０μｍ〜２００μｍ程度とするものである。
【００４１】
また、例えば、図２（ａ）および図５（ａ）に示すような蓋材（３）の内面に設けられるシーラントとしてのポリプロピレン系のイージーピール層（４２）としては、例えばポリプロピレンをベースにし、それにポリエチレンとスチレン−ブタジエン共重合体とをブレンドしたものなどで、このようなポリプロピレンを主体としたポリエチレンとのポリマーアロイとした層間剥離タイプのものや、ポリプロピレンに、このポリプロピレン樹脂と不相溶性成分としてのスチレンやポリブデン等をブレンドした凝集破壊タイプのものなどが挙げられ、具体的には、例えば前者の層間剥離タイプとして、ＰＰ系イージーピール材：ＤＩＦＡＲＥＮ−Ｅ３７００Ｔ（大日本インキ化学社製）、ＤＩＦＡＲＥＮ−Ｅ３７５０Ｔ（大日本インキ化学社製）などが挙げられ、後者の凝集破壊タイプとして、ＰＰ系イージーピール材：９５０１シリーズ（東レ合成フィルム社製）などが挙げられる。
【００４２】
これらイージーピール材の樹脂をエチレン−メチルアクリル共重合体（ＥＭＡ）やエチレン−メタクリル酸共重合体（ＥＭＡＡ）などの接着樹脂を介した押出ラミネートなどで得ることができる。
【００４３】
このように、イージーピール層（４２）は、ヒートシール性に加え、接着性（密封性）と易剥離性の両者相反する特性を要するもので、蓋材（３）の内面に施すのが一般的であ
るが、例えば、蓋材（３）に絵柄などの印刷が要求される場合などでは、例えば、図２（ｂ）に示すように、深絞り容器本体（２）の内面に設けることもできる。
【００４４】
以上のように、本発明は、調理済みの冷凍またはチルド食品を収納し、真空・脱気された状態のまま電子レンジで加熱しても深絞り容器本体と蓋材の内面同士の融着やブロッキングのないようにした安全な蒸気抜き機能を有する電子レンジ用包装容器として、優れた実用上の効果を発揮するものである。
【図面の簡単な説明】
【００４５】
【図１】本発明の蒸気抜き機能を有する電子レンジ用包装容器の一実施の形態を説明する斜視図である。
【図２】本発明の蒸気抜き機能を有する電子レンジ用包装容器の一実施の形態を示すもので、（ａ）は、図１のＢ−Ｂ面を表した断面図であり、（ｂ）は、他の蒸気抜き機能を有する電子レンジ用包装容器の断面図である。
【図３】本発明の蒸気抜き機能を有する電子レンジ用包装容器の深絞り容器本体を成形する成形材料シートを側断面で表した説明図で、（ａ）は、その一事例であり、（ｂ）は、他の事例である。
【図４】本発明の蒸気抜き機能を有する電子レンジ用包装容器の一事例を真空・脱気した際の状態を側断面で表した説明図である。
【図５】本発明の蒸気抜き機能を有する電子レンジ用包装容器を構成する蓋材を側断面で表した説明図であり、（ａ）は、その一事例であり、（ｂ）は、他の事例である。
【図６】従来の蒸気抜き機能を有する電子レンジ用包装容器の事例を示すもので、（ａ）は、その一事例の上面図であり、（ｂ）は、他の事例の上面拡大図である。
【符号の説明】
【００４６】
１‥‥蒸気抜き機能を有する電子レンジ用包装容器
２‥‥深絞り容器本体
２ａ‥‥成形材料シート
３‥‥蓋材
５‥‥加熱調理用容器
６‥‥袋体
８‥‥蒸気抜き予定部
１２‥‥端部シール帯
１２Ａ‥‥突出している帯状シール部
１２Ｂ‥‥突出しているシール帯
１２ｂ‥‥突出しているシール帯の外側
１２ｃ‥‥シール帯の内側の延長線
２１‥‥深絞り容器本体のフランジ部
３０‥‥成形材料シートの基材
３１‥‥成形材料シートの最内層
３２‥‥成形材料シートの外側層
４０‥‥蓋材の基材
４２‥‥イージーピール層
５０‥‥内容物
５２‥‥密着部
Ｄ２‥‥成形材料シートの厚み
Ｄ３‥‥蓋材の厚み
【図１】
2006232280.tif 000004
【図２】
2006232280.tif 000005
【図３】
2006232280.tif 000006
【図４】
2006232280.tif 000007
【図５】
2006232280.tif 000008
【図６】
2006232280.tif 000009